ПЛАСТИКОВАЯ ПАНЕЛЬ ИЗ ПОЛИВИНИЛХЛОРИДА

1. Панель, в частности стеновая, потолочная или половая панель, содержащая основной слой (12) из полимерного материала и грунтовочный слой (17), отличающаяся тем, что грунтовочный слой (17) содержит напечатанный на нем декоративный рисунок (18), и поверх грунтовочного слоя нанесен отвержденный полимерный слой (19).
2. Панель по п. 1, отличающаяся тем, что основной слой (12) основан на поливинилхлориде.
3. Панель по любому из пп. 1-2, отличающаяся тем, что полимерный слой (19) имеет градиент твердости, так что твердость полимерного слоя по существу непрерывно снижается с увеличением глубины, начиная от поверхности полимерного слоя.
4. Панель по п. 1, отличающаяся тем, что печатная краска, используемая для печати декоративного рисунка (18), содержит полимеризуемый акрилат и/или N-винилкапролактам.
5. Панель по п. 4, отличающаяся тем, что печатная краска, используемая для печати декоративного рисунка (18), содержит полимеризуемый акрилат и N-винилкапролактам в массовой доле (%), лежащей в диапазоне от 2% до 50%, более предпочтительно от 5% до 40%, и наиболее предпочтительно от 10% до 30% от массы печатной краски.
6. Панель по п. 4, отличающаяся тем, что печатную краску и полимерный слой отверждают совместно, предпочтительно с использованием излучения.
7. Панель по п. 1, отличающаяся тем, что декоративный рисунок (18) наносят посредством цифровой печати.
8. Панель по п. 1, отличающаяся тем, что грунтовка (17) основана на водной акрилатной системе и предпочтительно пригодна для нанесения покрытия способом налива, который особо предпочтителен.
9. Панель по п. 8, отличающаяся тем, что грунтовка (17) не является УФ-отверждаемым лаком.
10. Панель по п. 1, отличающаяся тем, что в основном слое (12) содержится от 5 мас.% до 50 мас.%, предпочтительно от 10 мас.% до 20 мас.%, особо предпочтительно от 12 мас.% до 17 мас.%, пластификатора, причем пластификатором, в частности, является диэтилгексилфталат и/или диизононилфталат.
11. Панель по п. 1, отличающаяся тем, что основной слой (12) имеет толщину, лежащую в диапазоне от 3 мм до 20 мм, предпочтительно от 4 мм до 15 мм, более предпочтительно от 3 мм до 12 мм, и наиболее предпочтительно от 4 мм до 10 мм.
12. Панель по п. 1, отличающаяся тем, что под грунтовочным слоем (17) на материале (12) основы расположен слой (14) праймера.
2
2
2
2
2
2
2
2
13. Панель по п. 12, отличающаяся тем, что слой (14) праймера имеет массу единицы площади, лежащую в диапазоне от 3 г/м до 20 г/м, предпочтительно массу единицы площади, лежащую в диапазоне от 5 г/м до 15 г/м, особо предпочтительно массу единицы площади, лежащую в диапазоне от 7 г/м до 12 г/м, и наиболее предпочтительно массу единицы площади, лежащую в диапазоне от 8 г/м до 10 г/м.
2
2
2
2
2
2
2
2
14. Панель по п. 1, отличающаяся тем, что грунтовочный слой (17) имеет массу единицы площади, лежащую в диапазоне от 15 г/м до 150 г/м, предпочтительно массу единицы площади, лежащую в диапазоне от 30 г/м до 100 г/м, особо предпочтительно массу единицы площади, лежащую в диапазоне от 40 г/м до 70 г/м, и наиболее предпочтительно массу единицы площади, лежащую в диапазоне от 50 г/м до 65 г/м.
15. Панель по п. 1, отличающаяся тем, что грунтовочный слой (17) имеет толщину, лежащую в диапазоне от 5 мкм до 300 мкм, предпочтительно от 15 мкм до 200 мкм, более предпочтительно от 20 мкм до 180 мкм, и наиболее предпочтительно от 25 мкм до 100 мкм.
16. Панель по п. 1, отличающаяся тем, что грунтовочный слой (17) наносят способом нанесения покрытия наливом.
17. Панель по п. 1, отличающаяся тем, что в полимерном слое содержатся износоустойчивые частицы, причем износоустойчивые частицы предпочтительно имеют средний диаметр, лежащий в диапазоне от 10 мкм до 150 мкм, предпочтительно от 20 мкм до 80 мкм, более предпочтительно от 25 мкм до 70 мкм и особо предпочтительно от 30 мкм до 60 мкм, и также предпочтительно они состоят из корунда.
18. Панель по п. 1, отличающаяся тем, что полимерный слой (19) основан на одном или нескольких из следующих акрилатов: 1,6-гександиолдиакрилат, полиэфиракрилат, сложный эфир полиуретана и акриловой кислоты и дипропиленгликольдиакрилат.
19. Панель по п. 1, отличающаяся тем, что, кроме декоративного рисунка (18), на грунтовочный слой (17) не наносят дополнительных декоративных слоев, в частности не наслаивают декоративную бумагу или декоративную пленку.
20. Способ изготовления панели, в частности стеновой, потолочной или половой панели, включающий следующие стадии:
(i) изготовление основного слоя из полимерного материала, в частности на основе поливинилхлорида;
(ii) нанесение грунтовочного слоя;
(iii) печать декоративного рисунка на грунтовочном слое;
(iv) нанесение по меньшей мере первого полимерного слоя на грунтовочный слой;
(v) необязательно: нанесение по меньшей мере второго жидкого полимерного слоя на еще влажный первый полимерный слой, так что происходит частично смешивание полимерных слоев;
(vi) отверждение полимерного слоя (или слоев).
21. Способ по п. 20, отличающийся тем, что стадии (v) и (vi), проводят таким образом, что отвержденный полимерный слой имеет градиент твердости, причем твердость полимерного слоя снижается с увеличением глубины, начиная от поверхности полученного покрытия.
22. Способ по любому из пп. 20-21, отличающийся тем, что декоративный рисунок печатают с использованием полимеризуемой печатной краски, в частности на основе полимеризуемого акрилата и/или N-винилкапролактама.
23. Способ по п. 20, отличающийся тем, что декоративный рисунок печатают с использованием полимеризуемой печатной краски, которая содержит: а) полимеризуемый акрилат; а также b) N-винилкапролактам с массовой долей (%) в печатной краске, лежащей в диапазоне от 2% до 50%, более предпочтительно от 5% до 40%, и наиболее предпочтительно от 10% до 30%.
24. Способ по п. 22, отличающийся тем, что по меньшей мере печатную краску и нанесенный полимерный слой отверждают совместно, предпочтительно с использованием излучения.
25. Способ по п. 20, отличающийся тем, что грунтовку во время стадии (ii) наносят способом нанесения покрытия наливом.
26. Способ по п. 20, отличающийся тем, что после стадии (ii) и перед стадией (iii) грунтовку просушивают.
27. Способ по п. 20, отличающийся тем, что декоративный слой наносят посредством цифровой печати.